ВЫСОКОПРОЧНЫЙ ВОЛОКНИСТЫЙ МАТЕРИАЛ ИЗ НАТУРАЛЬНОГО ВОЛОКНА, СПОСОБ ЕГО ПОЛУЧЕНИЯ И ЕГО ПРИМЕНЕНИЕ ДЛЯ ПОЛУЧЕНИЯ КОМПОЗИЦИОННЫХ МАТЕРИАЛОВ

1. Способ получения волокнистого материала, в котором материал из натурального волокна растворяют с применением щелочи, отличающийся тем, что волокнистый материал обрабатывают щелочным материалом без приложения механических напряжений: а) при температуре от 5 до 30°С и затем b) при температуре от 80 до 150°С и при необходимости промывают и/или сушат.
2. Способ по п.1, отличающийся тем, что материал из натурального волокна выбран из а) семенных волокон, в частности линта, хлопчатника, капока и тополиного пуха, b) лубяных волокон, в частности волокон склеренхимы, бамбуковых волокон, волокон (жгучей) крапивы, конопли, джута, льна и китайской крапивы, с) жестких волокон, в частности сизаля, кенафа и манильской пеньки, d) волокон кокосовой пальмы и е) травяных волокон.
3. Способ по п.1, отличающийся тем, что натуральные волокна выбраны из целлюлозных волокон, в частности линта, хлопчатника, лубяных волокон и волокон склеренхимы, предпочтительно из льна, конопли, крапивы, китайской крапивы рами, кенафа и джута, причем особенно предпочтительны лен или конопля.
4. Способ по п.1, отличающийся тем, что щелочи выбраны из гидроксида щелочного металла, в частности гидроксида натрия и гидроксида калия, карбоната щелочного металла, в частности карбоната натрия и карбоната калия, и фосфата щелочного металла, в частности тринатрийфосфата и трикалийфосфата, причем предпочтительны гидроксид натрия и тринатрийфосфат.
5. Способ по п.2, отличающийся тем, что щелочи выбраны из гидроксида щелочного металла, в частности гидроксида натрия и гидроксида калия, карбоната щелочного металла, в частности карбоната натрия и карбоната калия, и фосфата щелочного металла, в частности тринатрийфосфата и трикалийфосфата, причем предпочтительны гидроксид натрия и тринатрийфосфат.
6. Способ по п.3, отличающийся тем, что щелочи выбраны из гидроксида щелочного металла, в частности гидроксида натрия и гидроксида калия, карбоната щелочного металла, в частности карбоната натрия и карбоната калия, и фосфата щелочного металла, в частности тринатрийфосфата и трикалийфосфата, причем предпочтительны гидроксид натрия и тринатрийфосфат.
7. Способ по п.1, отличающийся тем, что значение рН при обработке согласно стадиям а) и b) лежит в интервале от 8 до 14, предпочтительно от 10 до 14, более предпочтительно от 11 до 12.
8. Способ по п.1, отличающийся тем, что концентрация щелочного материала на стадии а) и/или b) в расчете на активное вещество лежит в интервале от 5 до 15 г/л, в частности от 7 до 13 г/л, предпочтительно от 8 до 12 г/л, особенно предпочтительно составляет 10 г/л.
9. Способ по п.1, отличающийся тем, что материал из натурального волокна обрабатывают на стадии а) от 10 минут до 3 часов, в частности от 15 минут до 2 часов, предпочтительно от 30 минут до 1 часа.
10. Способ по п.1, отличающийся тем, что материал из натурального волокна обрабатывают на стадии b) от 20 минут до 1,5 часов, в частности от 30 минут до 1 часа, предпочтительно от 45 минут до 1 часа.
11. Способ по п.1, отличающийся тем, что материал из натурального волокна обрабатывают на стадии b) от 20 минут до 1,5 часов, в частности от 30 минут до 1 часа, предпочтительно от 45 минут до 1 часа.
12. Способ по п.1, отличающийся тем, что температура на стадии обработки а) составляет от 10 до 30°С, предпочтительно от 10 до 25°С, в частности от 15 до 25°С, более предпочтительно от 15 до 20°С.
13. Способ по п.1, отличающийся тем, что температура на стадии обработки b) составляет от 80 до 140°С, предпочтительно от 85 до 140°С, в частности от 90 до 135°С, более предпочтительно от 100 до 135°С.
14. Способ по п.1, отличающийся тем, что температура на стадии обработки а) составляет от 10 до 30°С, предпочтительно от 10 до 25°С, в частности от 15 до 25°С, более предпочтительно от 15 до 20°С, и температура на стадии обработки b) составляет от 80 до 140°С, предпочтительно от 85 до 140°С, в частности от 90 до 135°С, более предпочтительно от 100 до 135°С.
15. Способ по одному из пп.1-14, отличающийся тем, что на стадии а) и/или b), кроме того, дополнительно проводят отбелку.
2
2
16. Способ по п.15, отличающийся тем, что в качестве отбеливающего средства используется HO, хлор или озон.
17. Способ по одному из пп.1-14, отличающийся тем, что натуральные волокна применяются в виде клочков, гребенного прочеса, нетканого материала, пряжи или ткани.
18. Способ по одному из пп.1-14, отличающийся тем, что во время обработки на стадии а) и/или b) дополнительно вводят комплексообразователь, секвестрант, и/или ПАВ, и/или подавитель пенообразования.
2
2
2
19. Волокнистый материал со средней прочностью (модуль Е), измеренной в Н/мм, от 1000 до 60000 Н/мм, в частности от 5000 до 60000, предпочтительно от 5000 до 50000, более предпочтительно от 7000 до 40000, еще более предпочтительно от 8000 до 20000, в частности от 8000 до 15000 Н/мм.
20. Волокнистый материал, отличающийся тем, что он имеет износ I (пиллинг), измеренный согласно DIN/EN/ISO 12947-2, от 4 до 8, в частности от 4 до 6, предпочтительно от 4 до 5, и/или износ II (истирание), измеренный согласно DIN/EN/ISO 12947-2, от 4 до 8, в частности от 4 до 6, предпочтительно от 4 до 5.
21. Волокнистый материал по п.19, отличающийся тем, что волокна являются льняными волокнами.
22. Волокнистый материал по п.20, отличающийся тем, что волокна являются льняными волокнами.
23. Волокнистый материал, получаемый способом по одному из пп.1-14.
24. Композиционный материал, который в качестве одного компонента содержит волокнистый материал по п.19 или 20.
25. Композиционный материал по п.24, отличающийся тем, что волокна являются льняными волокнами.
26. Композиционный материал, который в качестве одного компонента содержит волокнистый материал, который может быть получен способом по одному из пп.1-14.
27. Композиционный материал по п.23, который помимо волокнистого материала в качестве дополнительного компонента(ов) содержит огнезащитное средство и/или прочие обычные добавки.
28. Применение волокнистого материала по одному из пп.19-23 для получения композиционного материала.